(57)【要約】  高い絶縁性と高い耐熱性とを両立した被膜が形成される電着塗料を提供する。  耐熱性樹脂前駆体、水不溶性無機化合物、塩基性化合物、有機溶媒、及び水を含有し、  前記耐熱性樹脂前駆体及び前記水不溶性無機化合物の合計１００質量％中の前記水不溶性無機化合物の含有量が、１〜３０質量％である、電着塗料。【特許請求の範囲】
【請求項１】
耐熱性樹脂前駆体、水不溶性無機化合物、塩基性化合物、有機溶媒、及び水を含有し、
前記耐熱性樹脂前駆体及び前記水不溶性無機化合物の合計１００質量％中の前記水不溶性無機化合物の含有量が、１〜３０質量％である、電着塗料。
【請求項２】
前記耐熱性樹脂前駆体は、ポリイミド樹脂前駆体及びポリアミドイミド樹脂前駆体の少なくとも一方である、請求項１に記載の電着塗料。
【請求項３】
前記水不溶性無機化合物は、シリカ化合物、シリカアルミナ化合物、アルミニウム化合物、窒化物、及び層状ケイ酸塩鉱物からなる群より選択される少なくとも１種である、請求項１又は２に記載の電着塗料。
【請求項４】
前記アルミニウム化合物は、アルミナ、水酸化アルミニウム、及びアルミナ水和物からなる群より選択される少なくとも１種である、請求項３に記載の電着塗料。
【請求項５】
請求項１〜４のいずれか１項に記載の電着塗料を電着及び硬化した絶縁被膜。
【請求項６】
耐熱性樹脂前駆体、水不溶性無機化合物、塩基性化合物、有機溶媒、及び水を含有し、
前記耐熱性樹脂前駆体及び前記水不溶性無機化合物の合計１００質量％中の前記水不溶性無機化合物の含有量が、１〜３０質量％である組成物の、電着塗料としての使用。
【発明の詳細な説明】
【技術分野】
【０００１】
本発明は、電着塗料及び絶縁被膜に関する。
【背景技術】
【０００２】
電気電子分野において、電気伝導体としての金属部材には、通常、絶縁膜の被覆が必要となる。電気伝導体の表面に絶縁膜を施す有用な手法として、電着塗装法がある。電着塗装法は、電着塗料を用い、通電によって電気伝導体の被塗装物表面に樹脂の塗装膜を形成する方法であり、複雑な形状であっても均一に塗装できることから、電気電子分野等で広く利用されている。【０００３】
近年、電気電子分野等の材料において、製品の安全性や信頼性を保証する観点などから、絶縁性に加え、高い耐熱性が求められている。
【先行技術文献】
【特許文献】
【０００４】
【特許文献１】特開２００３−２６８２３５号公報
【特許文献２】特開２００９−２５６４８９号公報
【特許文献３】特開平０９−１２４９７８号公報
【特許文献４】特開２０１２−１３８２８９号公報
【発明の概要】
【発明が解決しようとする課題】
【０００５】
電着塗装に用いられる樹脂としては、例えば、エポキシ樹脂、アクリル樹脂等の親水性ポリマーが一般的に用いられている。しかしながら、電着塗装に用いられているこれらの樹脂は、耐熱性が低いという問題がある。【０００６】
電着塗装によって形成される被膜の耐熱性を向上させたものとして、種々の樹脂を混合した組成物が提案されている（例えば特許文献１〜４を参照）。【０００７】
しかしながら、例えば特許文献１に記載の樹脂組成物では、エポキシ樹脂、アクリル樹脂等が併用されており、形成されるコーティング膜の耐熱性は、十分とはいえない。また、例えば、特許文献２では、ポリイミド樹脂、ポリアミドイミド樹脂、またはポリアミド樹脂を基体樹脂とし、ウレア結合またはウレタン結合を介してカチオン性水和官能基を結合することで、カチオン性電着樹脂として塗料に用いることが試みられている。しかしながら、これらの塗料にはウレア結合やウレタン結合が存在するため、耐熱性は不十分である。【０００８】
また、例えば特許文献３には、耐熱性の向上を目的として、ポリアミド酸をアミンなどのアルカリで中和して得られるポリアミド酸の中和塩を含み、該中和塩を陽極側に電着させるアニオン型の電着塗料組成物が提案されている。さらに、特許文献４には、ブロック共重合で閉環させたポリイミド樹脂を含み、該ポリイミド樹脂を陽極に析出させるアニオン型の電着塗料組成物などが提案されている。しかしながら、これらの電着用の樹脂組成物についても、高い絶縁性と高い耐熱性の両立は十分ではない。【０００９】
このような状況下、本発明は、高い絶縁性と高い耐熱性とを両立した被膜が形成される電着塗料を提供することを主な目的とする。
【課題を解決するための手段】
【００１０】
本発明者らは、上記課題を解決するために鋭意検討した。その結果、電着塗料に耐熱性樹脂前駆体などを配合した上で、電着塗料中の水不溶性無機化合物の含有量を所定量に設定することにより、電着塗料の電着、硬化によって、高い絶縁性と高い耐熱性とを両立した被膜が形成されることを見出した。【００１１】
すなわち、本発明は、下記の構成を備える発明を提供する。
項１．  耐熱性樹脂前駆体、水不溶性無機化合物、塩基性化合物、有機溶媒、及び水を含有し、
前記耐熱性樹脂前駆体及び前記水不溶性無機化合物の合計１００質量％中の前記水不溶性無機化合物の含有量が、１〜３０質量％である、電着塗料。
項２．  前記耐熱性樹脂前駆体は、ポリイミド樹脂前駆体及びポリアミドイミド樹脂前駆体の少なくとも一方である、項１に記載の電着塗料。
項３．  前記水不溶性無機化合物は、シリカ化合物、シリカアルミナ化合物、アルミニウム化合物、窒化物、及び層状ケイ酸塩鉱物からなる群より選択される少なくとも１種である、項１又は２に記載の電着塗料。
項４．  前記アルミニウム化合物は、アルミナ、水酸化アルミニウム、及びアルミナ水和物からなる群より選択される少なくとも１種である、項３に記載の電着塗料。
項５．  項１〜４のいずれか１項に記載の電着塗料を電着及び硬化した絶縁被膜。
項６．  耐熱性樹脂前駆体、水不溶性無機化合物、塩基性化合物、有機溶媒、及び水を含有し、
前記耐熱性樹脂前駆体及び前記水不溶性無機化合物の合計１００質量％中の前記水不溶性無機化合物の含有量が、１〜３０質量％である組成物の、電着塗料としての使用。
【発明の効果】
【００１２】
本発明によれば、高い絶縁性と高い耐熱性とを両立した被膜が形成される電着塗料を提供することができる。また、本発明によれば、当該電着塗料の電着物、硬化物である絶縁被膜を提供することができる。
【図面の簡単な説明】
【００１３】
【図１】実施例における絶縁性の評価方法（耐部分放電性試験）を説明するための模式図である。
【発明を実施するための形態】
【００１４】
以下、本発明の電着塗料及び絶縁被膜について、詳述する。なお、本明細書において、「〜」で結ばれた数値は、「〜」の前後の数値を下限値及び上限値として含む数値範囲を意味する。複数の下限値と複数の上限値が別個に記載されている場合、任意の下限値と上限値を選択し、「〜」で結ぶことができるものとする。
【００１５】
１．電着塗料
本発明の電着塗料は、耐熱性樹脂前駆体、水不溶性無機化合物、塩基性化合物、有機溶媒、及び水を含有し、耐熱性樹脂前駆体及び水不溶性無機化合物の合計１００質量％中の水不溶性無機化合物の含有量が１〜３０質量％であることを特徴としている。本発明の電着塗料は、このような構成を備えることにより、電着に供した後、硬化させると、高い絶縁性と高い耐熱性とを両立した被膜が形成される。
【００１６】
（耐熱性樹脂前駆体）
本発明において、耐熱性樹脂前駆体とは、耐熱性樹脂の前駆体であることを意味しており、より具体的には、加熱等の硬化手段によって硬化して耐熱性樹脂を形成するものである。
【００１７】
ここで、耐熱性樹脂とは、ガラス転移点（Ｔｇ）が２７０℃以上であることを意味しており、例えば一般的なエポキシ樹脂やアクリル樹脂などと比較して耐熱性に優れる樹脂である。耐熱性樹脂の好ましい具体例としては、ポリイミド樹脂、ポリアミドイミド樹脂、ポリベンゾオキサゾール樹脂、ポリベンゾチアゾール樹脂、ポリベンゾイミダゾール樹脂などが挙げられ、特にポリイミド樹脂、ポリアミドイミド樹脂が好ましい。なお、耐熱性樹脂のガラス転移点は、示差走査熱量計（ＤＳＣ）で測定される。ガラス転移点（Ｔｇ）の上限は、例えば６００℃である。また、ガラス転移点を測定することができない樹脂に関しては、５％重量減少温度が４００℃以上のものを耐熱性樹脂として扱う。５％重量減少温度の上限は、例えば７００℃である。
【００１８】
耐熱性樹脂前駆体の好ましい具体例としては、ポリイミド樹脂前駆体、ポリアミドイミド樹脂前駆体、ポリベンゾオキサゾール樹脂前駆体、ポリベンゾチアゾール樹脂前駆体、ポリベンゾイミダゾール樹脂前駆体などが挙げられる。これらの中でも、高い絶縁性と高い耐熱性とを両立した被膜が好適に形成され、得られた被膜の可撓性に優れることから、ポリイミド樹脂前駆体、ポリアミドイミド樹脂前駆体がより好ましい。耐熱性樹脂前駆体は、１種類のみを用いてもよいし、２種類以上を混合して用いてもよい。
【００１９】
ポリイミド樹脂前駆体及びポリアミドイミド樹脂前駆体の具体例としては、それぞれ、ポリアミド酸、ポリアミド酸エステル、ポリアミド酸塩などが挙げられる。また、ポリベンゾオキサゾール樹脂前駆体の具体例としては、ポリヒドロキシアミドが挙げられる。ポリベンゾチアゾール樹脂前駆体の具体例としては、ポリチオヒドロキシアミドが挙げられる。ポリベンゾイミダゾール樹脂前駆体の具体例としては、ポリアミノアミドイミド環、さらには、オキサゾール環、その他の環状構造を有するポリマーが挙げられる。
【００２０】
耐熱性樹脂前駆体としては、特にポリアミド酸、ポリアミド酸エステル、ポリアミド酸塩が好ましい。
【００２１】
本発明の電着塗料において、電着塗料中の耐熱性樹脂前駆体の含有量は、後述の水不溶性無機化合物の含有量を所定の範囲に設定した上で、電着によって被膜が形成される濃度であればよく、好ましくは０．１〜５０質量％、より好ましくは１〜２０質量％である。０．１質量％以上であることにより、電着塗料に印加する電圧、通電時間に対して形成される被膜の厚みが薄くなり過ぎずに生産性が良くなる。また、５０質量％以下であることにより、電着塗料中における耐熱性樹脂前駆体の凝集の発生を抑制することができる。電着塗料中の耐熱性樹脂前駆体の分散性の観点から、さらに好ましい上限としては、１０質量％以下である。
【００２２】
（水不溶性無機化合物）
本発明において、水不溶性無機化合物の「水不溶性」とは、２０℃の水１００ｍＬへの溶解度が１．０ｇ未満であることを意味する。
【００２３】
本発明の電着塗料において、耐熱性樹脂前駆体及び水不溶性無機化合物の合計１００質量％中の水不溶性無機化合物の含有量は、１〜３０質量％である。本発明の電着塗料においては、耐熱性樹脂前駆体を含んでいることにより、耐熱性樹脂を用いる場合に比して、水不溶性無機化合物を高濃度に設定した場合にも、各成分が均一に分散した電着塗料が好適に形成される。さらに、当該電着塗料が好適に電着、硬化して、絶縁被膜が形成される。
【００２４】
高い絶縁性と高い耐熱性とを両立した被膜が形成される観点から、本発明の電着塗料において、耐熱性樹脂前駆体及び水不溶性無機化合物の合計１００質量％中の水不溶性無機化合物の含有量は、好ましくは２〜２５質量％、より好ましくは５〜２０質量％である。
【００２５】
水不溶性無機化合物の好ましい具体例としては、例えば、シリカ化合物、シリカアルミナ化合物、アルミニウム化合物、カルシウム化合物、窒化物、層状ケイ酸塩鉱物、層状複水酸化物、石炭灰、ジルコニア、チタニア、イットリア、酸化亜鉛などが挙げられる。水不溶性無機化合物は、１種類のみを用いてもよいし、２種類以上を混合して用いてもよい。これらの中でも、シリカ化合物、シリカアルミナ化合物、アルミニウム化合物、窒化物及び層状ケイ酸塩鉱物がより好ましい。
【００２６】
シリカ化合物としては、シリカ、ワラステナイト、ガラスビーズ等が挙げられる。シリカアルミナ化合物としては、ゼオライト、ムライト挙げられる。アルミニウム化合物としては、例えば、スピネル、水酸化アルミニウム、酸化アルミニウム（アルミナ）、アルミナ水和物、ホウ酸アルミニウム等が挙げられる。前記アルミナ水和物としては、例えば、ジブサイト、バイヤライト、ノルトストランダイト、ベーマイト、ダイアスポア、トーダイト等が挙げられる。カルシウム化合物としては、例えば、炭酸カルシウム、酸化カルシウム等が挙げられる。窒化物としては、例えば、窒化ケイ素、窒化ホウ素、窒化アルミ等が挙げられる。層状ケイ酸塩鉱物としては、例えば、天然物又は合成物の雲母、タルク、カオリン、パイロフィライト、セリサイト、バーミキュライト、スメクタイト、ベントナイト、スチーブンサイト、モンモリロナイト、バイデライト、サポナイト、ヘクトライト、ノントロナイト等が挙げられる。層状複水酸化物としては、ハイドロタルサイトなどが挙げられる。これらのなかでも、より高い絶縁性と高い耐熱性とを両立した被膜が形成される観点から、アルミニウム化合物が好ましく、より好ましくは、アルミナ、水酸化アルミニウム、アルミナ水和物がさらに好ましく、ベーマイトが特に好ましい。
【００２７】
不溶性無機化合物の平均粒子径としては、電着及びその後の硬化によって形成される絶縁被膜の耐熱性、絶縁性、さらには機械的強度の観点から、好ましくは１ｎｍ〜５μｍ、より好ましくは５ｎｍ〜５００ｎｍである。当該平均粒子径は、レーザー回折による散乱式粒度測定装置（マイクロトラック）を使用して測定して得られた粒度分布における積算値５０％での粒子径である。
【００２８】
水不溶性無機化合物は、ナノ粒子であることが好ましい。ナノ粒子とは、ナノサイズの粒子であり、具体的には、平均粒子径が１ｎｍ〜１μｍ程度である粒子をいう。なお、水不溶性無機化合物が平板状の構造である場合、ナノ粒子には、例えば、横方向又は厚みの少なくとも一方が１ｎｍ〜１μｍ程度である粒子も含まれる。
【００２９】
前記水不溶性無機化合物のアスペクト比（長径／短径）としては、２以上であることが好ましく、５〜１００であることがより好ましい。水不溶性無機化合物のアスペクト比が２以上であると、導体上に塗布した際に、水不溶性無機化合物を部分放電による侵食に相対する方向に規則正しく整列させることにより、覆われる導体の面積を広くでき、耐部分放電性の効果をより高めることができる。
【００３０】
なお、本明細書において上記アスペクト比は、走査型電子顕微鏡を用いて、５０００倍の倍率で観察した粒子の長径と短径の比率（長径／短径）を意味する。すなわち、板状粒子の水不溶性無機化合物の場合は、粒径の平均値を板厚の平均値で除したものであり、少なくとも１００個の水不溶性無機化合物の板状粒子についての粒径の平均値を板厚の平均値で除したものである。ここでいう板状粒子の粒径は、板状粒子の位置の主面の面積と同一の面積を有する円形状の直径に相当する。また棒状又は針状粒子の場合は、針（棒）の長さを針（棒）の直径で除したものである。
【００３１】
本発明の電着塗料に水不溶性無機化合物が配合される際、その状態は、粉末状態であっても、水や有機溶媒の分散媒に分散したゾル状態のものであってもよい。ゾル状態のものを用いることにより、電着、硬化後に、水不溶性無機化合物が高分散した絶縁被膜が得られ、耐熱性に加え耐部分放電性も付与できるため、分散媒に分散したゾル状態のものを選択することが好ましい。
【００３２】
不溶性無機化合物がゾル状態である場合の分散媒は、耐熱性樹脂前駆体と相溶性が高いものであるか、分散された粒子が安定に存在できるものが好ましい。具体的には、メタノール、エタノール、Ｎ，Ｎ−ジメチルホルムアミド、Ｎ，Ｎ−ジメチルアセトアミド、Ｎ−メチル−２−ピロリドン等がより好ましい。
【００３３】
水不溶性無機化合物は、表面修飾されたものであってもよい。水不溶性無機化合物の表面修飾は、例えば、シランカップリング剤やチタネートカップリング剤などの表面処理剤による表面有機化処理等の公知の方法により行うことができる。好ましい表面修飾剤としては、シランカップリング剤が挙げられる。
【００３４】
（塩基性化合物）
塩基性化合物は、電着塗料の電着に使用できるものであればよく、好ましくは、アミン化合物、アルカリ金属、アルカリ土類金属である。より好ましい塩基性化合物は、アミン化合物であり、さらに好ましくはイミダゾール化合物または３級アミン化合物である。塩基性化合物は、１種類のみを用いてもよいし、２種類以上を混合して用いてもよい。
【００３５】
イミダゾール化合物の具体例は、例えば、１，２−ジメチルイミダゾール、２−エチル−４−メチルイミダゾール、４−エチル−２−メチルイミダゾール、及び１−メチル−４−エチルイミダゾールなどであり、３級アミン化合物の具体例は、トリエチレンジアミン、トリメチルアミン、トリエチルアミン、Ｎ，Ｎ，Ｎ'，Ｎ"，Ｎ"−ペンタメチルジエチレントリアミン、Ｎ，Ｎ，Ｎ'，Ｎ'−テトラメチルプロパンジアミン、１，４−ジメチルピペラジン、１，４−ジエチルピペラジン、Ｎ，Ｎ−ジメチルシクロヘキシルアミン、エチレンジアミン四酢酸、Ｎ，Ｎ−ジメチルアミノエタノール、トリエタノールアミン、Ｎ−ジメチルベンジルアミン、Ｎ−メチルモルホリン等である。これらの中でも、特に１，２−ジメチルイミダゾール、トリエチレンジアミン、トリエチルアミン、Ｎ，Ｎ−ジメチルアミノエタノール、Ｎ−メチルモルホリンが好ましい。
【００３６】
本発明の電着塗料において、塩基性化合物の含有量は、水不溶性無機化合物の含有量を所定の範囲に設定した上で、電着によって被膜が形成される濃度であればよく、好ましくは０．０１〜１０質量％、より好ましくは０．１〜５質量％である。塩基性化合物の含有量が０．０１質量％以上であることにより、耐熱性樹脂前駆体が、電着塗料中で凝集及び沈殿することを抑制し、１０質量％以下であることにより、電着塗装時の製膜性をより適切なものにすることができる。塩基性化合物の含有量のさらに好ましい下限は０．３質量％以上であり、さらに好ましい上限は３質量％以下である。
【００３７】
（有機溶媒）
有機溶媒は、電着塗料の電着に使用できるものであればよく、電着塗料に従来用いられている公知の溶媒が用いられる。有機溶媒は、１種類のみを用いてもよいし、２種類以上を混合して用いてもよい。
【００３８】
有機溶媒の具体例は、Ｎ，Ｎ−ジメチルホルムアミド、Ｎ，Ｎ−ジメチルアセトアミド、Ｎ−メチル−２−ピロリドンなどのアミド系溶媒、メタノール、エタノール、プロパノール、ブタノール、メトキシプロパノール、ベンジルアルコールなどのアルコール系溶媒、エチレングリコール、ジエチレングリコール、トリエチレングリコール、グリセリン、プロピレングリコール、ジプロピレングリコール、メチルプロパンジオールなどの多価アルコール系溶媒、ジメチルエーテル、ジエチルエーテル、ジプロピルエーテル、ジブチルエーテル、テトラヒドロフラン、ジエチレングリコール、ジエチレングリコールジメチルエーテル、トリエチレングリコールなどのエーテル系溶媒、酢酸ブチル、酢酸エチル、酢酸イソブチル、プロピレングリコールメチルアセテート、エチルセロソルブ、プチルセロソルブ、２−メチルセロソルブアセテート、エチルセロソルブアセテート、ブチルセロソルブアセテート、γ−ブチロラクトン、γ−バレロラクトン、δ−バレロラクトン、γ−カプロラクトン、ε−カプロラクトン、α−メチル−γ−ブチロラクトンなどのエステル系溶媒、アセトン、メチルエチルケトン、メチルイソブチルケトン、ジイソブチルケトン、シクロペンタノン、シクロへキサノン、アセトフェノン等のケトン系溶媒、ジエチルカーボネート、プロピレンカーボネート等のカーボネート系溶媒、ヘキサン、ヘプタン、オクタン、ベンゼン、トルエン、キシレン等の炭化水素系溶媒、フェノール、ｍ−クレゾール、ｐ−クレゾール、３−クロロフェノール、４−クロロフェノール等のフェノール系溶媒、１，３−ジメチル−２−イミダゾリジノン、ジメチルスルホオキシド、スルホラン、ジメチルスターペン、ミネラルスピリット、石油ナフサ系溶媒などである。
【００３９】
本発明の電着塗料において、有機溶媒の含有量は、水不溶性無機化合物の含有量を所定の範囲に設定した上で、電着によって被膜が形成される濃度であればよく、電着塗料中の１〜７０質量％であることが好ましく、１０〜６０質量％であることがより好ましい。有機溶媒の含有量を１０質量％以上とすることにより、耐熱性樹脂前駆体の安定性を向上させることができ、６０質量％以下とすることにより、電着塗装時の電流効率の低下を抑制できる。有機溶媒の含有量のさらに好ましい下限は、２０質量％以上であり、好ましい上限は５０質量％以下である。
【００４０】
（水）
水は、電着塗料の電着に使用できるものでれば、特に制限されず、水道水、工業用水、純水、イオン交換水など任意のものを用いることができる。水は、１種類のみを用いてもよいし、２種類以上を混合して用いてもよい。
【００４１】
本発明の電着塗料において、水の含有量は、水不溶性無機化合物の含有量を所定の範囲に設定した上で、電着によって被膜が形成される濃度であればよく、電着塗料中の２０〜８０質量％であることが好ましく、４０〜６０質量％であることがより好ましい。
【００４２】
（他の成分）
本発明の電着塗料は、耐熱性樹脂前駆体、水不溶性無機化合物、塩基性化合物、有機溶媒、及び水を含み、高い絶縁性と高い耐熱性とを両立できることを限度として、必要に応じて、他の成分をさらに含んでいてもよい。
【００４３】
他の成分としては、例えば、アルキルフェノール樹脂、アルキルフェノール−アセチレン樹脂、キシレン樹脂、クマロン−インデン樹脂、テルペン樹脂、ロジンなどの粘着付与剤、ポリブロモジフェニルオキサイド、テトラブロモビスフェノールＡなどの臭素系難燃剤、塩素化パラフィン、パークロロシクロデカンなどの塩素系難燃剤、リン酸エステル、含ハロゲンリン酸エステルなどのリン系難燃剤、ホウ素系難燃剤、三酸化アンチモンなどの酸化物系難燃剤、フェノール系、リン系、硫黄系の酸化防止剤、熱安定剤、光安定剤、紫外線吸収剤、滑剤、顔料、架橋剤、架橋助剤、シランカップリング剤、チタネートカップリング剤などの一般的なプラスチック用配合成分、芳香族ポリアミド繊維などが挙げられる。
【００４４】
これら他の成分は、耐熱性樹脂前駆体１００質量部に対して、例えば０．１〜１０質量部含まれ得る。
【００４５】
（電着塗料の製造方法）
本発明の電着塗料は、前記の耐熱性樹脂前駆体、水不溶性無機化合物、塩基性化合物、有機溶媒、及び水、さらに、必要に応じて添加される他の成分を、公知の方法によって混合することによって製造することができる。混合の際、必要に応じて加熱してもよい。
【００４６】
混合方法としては、例えば、ニーダー、加圧ニーダー、混練ロール、バンバリーミキサー、二軸押し出し機、自転公転ミキサー、ホモミキサーなどの公知の混合手段を用いて混合する方法が挙げられる。
【００４７】
水不溶性無機化合物は、耐熱性樹脂前駆体等と混合する前に予め粉砕してもよい。粉砕することによって水不溶性無機化合物の粒径が小さくなり、また粒径が揃うため、混合した際、水不溶性無機化合物の分散を良好にすることができ、電着及びその後の硬化によって形成される絶縁被膜の耐部分放電性をより向上させることができる。
【００４８】
粉砕する方法としては、例えば、ボールミル、ロッドミル、マスコロイダー、乾式ジェットミル、ホモジナイザー、湿式ジェットミルなどの一般的に公知の粉砕手段を用いる方法が挙げられる。
【００４９】
水不溶性無機化合物と耐熱性樹脂前駆体等とを混合する際には、例えば耐熱性樹脂前駆体に水不溶性無機化合物を直接分散混合してもよく、水又は有機溶媒に水不溶性無機化合物を分散媒に分散したゾル状態のものを耐熱性樹脂前駆体と分散混合することが好ましい。
【００５０】
２．絶縁被膜
本発明の絶縁被膜は、本発明の電着塗料を電着及び硬化させてなる被膜である。具体的には、本発明の電着塗料を、電着対象物（導体などの電着可能なもの）に電着させると、耐熱性樹脂前駆体及び水不溶性無機化合物を含む塗膜が形成され、当該塗膜を加熱などの硬化手段によって硬化させることによって形成された被膜である。当該塗膜中において、耐熱性樹脂前駆体及び水不溶性無機化合物の合計１００質量％中の水不溶性無機化合物の含有量は、１〜３０質量％である。また、本発明の絶縁被膜中には、耐熱性樹脂前駆体が硬化して形成された耐熱性樹脂と、水不溶性無機化合物とが含まれており、耐熱性樹脂及び水不溶性無機化合物の合計１００質量％中の水不溶性無機化合物の含有量は、１〜３０質量％である。
【００５１】
本発明の絶縁被膜の厚みとしては、電着対象物に高い絶縁性と高い耐熱性を付与できる程度の厚みであればよく、例えば５〜１００μｍ、好ましくは３０〜７０μｍである。
【００５２】
電着方法としては、公知の電着塗装法を用いることができる。電着塗装法は、バッチまたは連続で行うことができる。バッチの場合、電着塗料槽に金属部材を浸漬し、静置した状態で電着を行う。また、連続の場合、電着対象物を電着塗料に連続的に通過させながら電着を行う。
【００５３】
電着塗料への電圧印加は、定電流法で行ってもよいし、定電圧法で行ってもよい。印加電圧は、例えば１〜１００Ｖである。
【００５４】
電着塗料を硬化させる方法としては、加熱が好ましい。具体的には、電着塗装後に焼付処理を行うことにより、電着塗料の硬化物からなる絶縁被膜が形成される。焼付炉の炉内温度は、例えば２００〜５００℃である。焼付処理時間は、例えば１０〜１００分である。焼付処理は、単一の焼付処理温度により一段階で行っても、また、相互に異なる焼付処理温度の多段階で行っても、どちらでもよい。
【００５５】
本発明の電着塗料の硬化物からなる絶縁被膜は、高い耐熱性と高い絶縁性を有する。このため、高い耐熱性を要求される絶縁材料として、好適に使用することができる。
【００５６】
３．耐熱性絶縁部材及び耐熱性製品
本発明の電着塗料および絶縁被膜は、耐熱性絶縁部材に用いられる。当該耐熱性部材は、一般的に、導体と、当該導体の表面に形成された本発明の電着塗料の硬化物からなる絶縁被膜とを備えている。同様に、本発明の電着塗料および絶縁被膜は、耐熱性製品に用いられる。当該耐熱性品は、導体と、当該導体の表面に形成された本発明の電着塗料の硬化物からなる絶縁被膜とを備えている。前記耐熱性絶縁部材及び前記耐熱性製品は、本発明の電着塗料の硬化物からなる絶縁被膜を備えているため、導体に対して高い絶縁性と高い耐熱性とが付与されている。
【００５７】
導体は、電気導電性を備える部材であり、好適には金属部材である。金属部材を構成する金属としては、電着可能なものであれば、特に制限されず、銅、ニッケル、鉄、鋼、アルミニウム、銀、これらのうち少なくとも１種を含む合金が挙げられる。また、導体の表面には、電着可能であれば、表面処理が施されていてもよい。導体の形状についても、電着可能であれば特に制限されず、板状及び成型物等を挙げることができる。電着方法は、前記の通りである。
【００５８】
本発明の電着塗料は、例えば、発熱の大きい高出力電気機器（モーターなど）に対して、好適に絶縁被膜を形成することができる。具体的には、本発明の電着塗料を導体に電着塗装し、硬化させることにより、導体の表面が絶縁被膜で覆われた耐熱性電線とし、これを高出力電気機器に適用することができる。なお、本発明の電着塗料を高出力電気機器の導体部分に電着塗装し、これを硬化させてもよい。
【００５９】
本発明の絶縁被膜を含む絶縁性製品としては、例えば、耐熱性電線、耐熱性回転電機などが挙げられる。
【００６０】
例えば、耐熱性電線は、本発明の電着塗料を用いて、電線の導体の表面に絶縁被膜を形成することにより、絶縁被膜が絶縁体を形成し、高い耐熱性と高い絶縁性を備えることができる。当該耐熱性電線は、絶縁被膜により、高温での使用における動作安全性が高められる。
【００６１】
前記耐熱性電線は、導体と、該導体の外周を覆う単層または複数層の絶縁被膜とを含む電線であって、絶縁被膜の少なくとも一層が、本発明の絶縁被膜からなる電線である。
【００６２】
導体の材料としては、例えば、前記の金属が挙げられる。
【００６３】
前記耐熱性電線は、例えば、本発明の電着塗料を導体の表面上に電着塗装し、焼き付け等によって硬化させて絶縁被膜を形成することにより製造することができる。
【００６４】
例えば、耐熱性回転電機は、前述の耐熱性電線を含む回転電機である。耐熱性回転電機は、導体を用いて回転電機を形成した後に、導体の表面に絶縁被膜を形成することにより、耐熱性電線を形成したものであってもよい。
【００６５】
前記耐熱性回転電機としては、例えば、モーター、発電機（ジェネレーター）などが挙げられる。
【実施例】
【００６６】
以下、本発明を実施例によりさらに具体的に説明するが、本発明はこれらの実施例に何ら限定されるものではない。【００６７】
＜実施例１＞
（１−１．ベーマイトプレゲルの作製）
水不溶性無機化合物としての板状ベーマイトエタノール分散液（１０．０質量％、平均粒子径２０ｎｍ、アスペクト比２）１０．０ｇ、および、Ｎ−メチル−２−ピロリドン（ＮＭＰ）１０．０ｇをプラスチック製密閉容器にとり、自転公転ミキサー（シンキー社製、「ＡＲＥ−３１０」）で混合モード（２０００ｒｐｍ）を３分間行って撹拌し、プレゲル全体に対するベーマイトの割合が５．０質量％のプレゲルを得た。【００６８】
（１−２．ポリイミド樹脂前駆体（ポリアミド酸）ワニスの作製）
撹拌機と温度計を備えた１Ｌの４つ口フラスコに、４，４'−ジアミノジフェニルエーテル４０ｇとＮＭＰ４１０．４ｇを仕込み、撹拌しながら５０℃に昇温して溶解させた。次に、溶解液に、無水ピロメリット酸２２ｇとビフェニルテトラカルボン酸ジ無水物２８ｇを徐々に添加した。添加終了後１時間撹拌し、ＮＭＰに、下記式（Ｉ）で表される芳香族ポリアミド酸が１８．０質量％の濃度で溶解されてなるポリアミド酸ワニスを得た。【００６９】
【化１】
2020059689.tif 000002
［式（Ｉ）中、ｎは２以上の整数である。］【００７０】
（１−３．電着塗料の作製）
前記１−１で作製したベーマイトプレゲル（ベーマイト５．０質量％）７．６ｇ、及び、前記１−２で作製したポリアミド酸ワニス４０．０ｇ（芳香族ポリアミド酸７．２ｇ、ＮＭＰ３２．８ｇ）をプラスチック製密閉容器にとり、自転公転ミキサー（シンキー社製、「ＡＲＥ−３１０」）で混合モード（２０００ｒｐｍ）を５分間、脱泡モード（２２００ｒｐｍ）を５分間行って撹拌し、絶縁ワニスを得た。得られた絶縁ワニスを、撹拌機と温度計を備えた１Ｌの４つ口フラスコに、４７．６ｇとベンジルアルコール８ｇ、塩基性化合物としてのＮ−メチルモルホリン０．４ｇを仕込み、攪拌しながら純水５０ｇを滴下して電着塗料を得た。電着塗料中の不揮発成分（ポリアミド酸及びベーマイト）の割合は７．２質量％で、不揮発成分（ポリアミド酸及びベーマイトの合計１００質量％）に対するベーマイトの含有率は５．０質量％であった。【００７１】
（１−４．電着塗装）
電着塗料による被膜の形成は、ステンレス製容器を陰極とし、電着被膜を形成するニッケルメッキ処理を施した銅板を陽極として行った。ステンレス製容器に前記１−３で調製した電着塗料を仕込み、攪拌しながら電圧５Ｖ、通電時間９００秒の条件で電着を行い、銅板をゆっくりと電着塗料から引き上げた。前記銅板を、強制送風式オーブン中に吊るし、順に１００℃で２０分、２００℃で２０分、３００℃で２０分の温度条件で乾燥して、絶縁コーティングした（絶縁被膜が形成された）銅板を得た。得られた絶縁被膜は、不揮発成分（ポリアミド酸及びベーマイトの合計１００質量％）に対するベーマイトの割合が５質量％であり、厚さは４０μｍであった。【００７２】
＜実施例２＞
（２−１．電着塗料の作製）
実施例１の１−１で作製したベーマイトプレゲル（ベーマイト５．０質量％）を１６ｇとしたこと以外は、１−３と同様に電着塗料を得た。電着塗料中の不揮発成分（ポリアミド酸及びベーマイト）の割合は７．０質量％で、不揮発成分（ポリアミド酸及びベーマイトの合計１００質量％）に対するベーマイトの含有率は１０質量％であった。【００７３】
（２−２．電着塗装）
２−１で作製した電着塗料を用いて、通電時間を６００秒にしたこと以外は、実施例１の１−４と同様に電着塗装を行った。得られた絶縁被膜は、不揮発成分（ポリアミド酸及びベーマイトの合計１００質量％）に対するベーマイトの割合が１０質量％であり、厚さは３０μｍであった。【００７４】
＜実施例３＞
（３−１．電着塗料の作製）
実施例１の１−１で作製したベーマイトプレゲル（ベーマイト５．０質量％）を３６ｇとしたこと以外は、１−３と同様に電着塗料を得た。電着塗料中の不揮発成分（ポリアミド酸及びベーマイト）の割合は６．７質量％で、不揮発成分（ポリアミド酸及びベーマイトの合計１００質量％）に対するベーマイトの含有率は２０質量％であった。【００７５】
（３−２．電着塗装）
３−１で作製した電着塗料を用いて、電圧を１０Ｖ、通電時間を３００秒にしたこと以外は、実施例１の１−４と同様に電着塗装を行った。得られた絶縁被膜は、不揮発成分に対するベーマイトの割合が２０質量％であり、厚さは３４μｍであった。【００７６】
＜比較例１＞
（４−１．電着塗料の作製）
実施例１の１−１で作製したベーマイトプレゲル（ベーマイト５．０質量％）を混合しないこと以外は、１−３と同様に電着塗料を得た。電着塗料中の不揮発成分（ポリアミド酸）の割合は７．３質量％であった。【００７７】
（４−２．電着塗装）
４−１で作製した電着塗料を用いたこと以外は、実施例１の１−４と同様に電着塗装を行った。得られた被膜は、厚さ４０μｍであった。【００７８】
＜比較例２＞
（５−１．電着塗料の作製）
実施例１の１−１で作製したベーマイトプレゲル（ベーマイト５．０質量％）を０．７ｇとしたこと以外は、１−３と同様に電着塗料を得た。電着塗料中の不揮発成分（ポリアミド酸及びベーマイト）の割合は７．３質量％で、不揮発成分（ポリアミド酸及びベーマイトの合計１００質量％）に対するベーマイトの含有率は０．５質量％であった。【００７９】
（５−２．電着塗装）
５−１で作製した電着塗料を用いたこと以外は、実施例１の１−４と同様に電着塗装を行った。得られた被膜は、厚さ４０μｍであった。【００８０】
＜比較例３＞
（６−１．電着塗料の作製）
塩基性化合物としてのＮ−メチルモルホリンを添加しないこと以外は、１−３と同様に電着塗料の作製を行ったが、水を添加中に樹脂成分が完全に凝集・沈殿し、電着塗料は得られなかった。【００８１】
＜比較例４＞
（７−１．電着塗料の作製）
撹拌機と温度計を備えた３００ｍＬの４つ口フラスコに、ポリイミド電着塗料（（株）ピーアイ技術研究所製「Ｑ−ＥＤ−Ｘ０８０９」、ポリイミド樹脂７〜９質量％、Ｎ−メチル−２−ピロリドン５１〜５４質量％、１−メトキシ−２−プロパノール１２〜１５質量％、水２３〜２７質量％、塩基性化合物としてのピペリジン０．３質量％）２００ｇを仕込み、撹拌しながら前記１−１で作製したベーマイトプレゲル（５．０質量％）１７．８ｇを１０分間かけてマイクロシリンジにより注入し、ベーマイトを含有する電着塗料を作製した。得られた電着塗料は、全不揮発成分（ポリイミド樹脂及びベーマイトの合計１００質量％）全体に対するベーマイトの割合が５．０質量％であった。【００８２】
（７−２．電着塗装）
７−１で作製した電着塗料を用いて、電圧を３０Ｖ、通電時間を６０秒にしたこと以外は、実施例１の１−４と同様に電着塗装を行った。電着塗料中で凝集物が生じており、得られた被膜は膜の平滑性・均一性が低く、絶縁性を有する被膜が得られなかった。【００８３】
＜耐熱性の評価＞
電着により取得した各々の膜の耐熱性を評価した。耐熱性の評価は、ＴＧ／ＤＴＡ６２００（ＳＩＩ社製示差熱熱重量同時測定装置）を用いて、大気中における熱質量分析を行い、ＪＩＳ  Ｋ  ７１２０に従った質量減少開始温度で評価を行った。評価結果を表１に示す。【００８４】
【表１】
2020059689.tif 000003
【００８５】
＊１  比較例４においては、樹脂前駆体の代わりに、ポリイミド樹脂を使用した。【００８６】
表１の結果の通り、水不溶性無機化合物を含有した電着塗料を用いて作製した膜の耐熱性は含有していないものより向上していることが明らかとなった。【００８７】
＜絶縁性（耐部分放電性）の評価＞
（電着塗料による被膜の耐部分放電性試験）
実施例１〜３及び比較例１で作製した電着塗装による被膜を、以下の試験方法で評価した。具体的な試験方法としては、図１に示すように、下から、ステンレス製土台５上に電着により被膜３を形成したニッケルメッキ処理銅板４を設置した。その上から金属球（２ｍｍφ）２、銅管１の順にのせて自重で押さえ、銅管１を動かないように固定した。銅管１とニッケルメッキ処理銅板４を電源に接続することで、金属球２を高電圧電極、ニッケルメッキ処理銅板４を低電圧電極とした。それにより金属球と被膜との間で部分放電を起こし、被膜が絶縁破壊するまでの時間を測定した。測定装置は、日新パルス電子社製インバーターパルス発生器を用いた。電圧は部分放電開始電圧以上の２．０ｋＶとし、周波数は１０ｋＨｚで測定した。結果を表２に示す。【００８８】
【表２】
2020059689.tif 000004
【００８９】
実施例の結果から、本発明の電着塗料は、例えば電線、モーター、発電機など、高い耐熱性が求められる製品に対して、電着、硬化によって被膜を形成することにより、高い耐熱性・絶縁性を付与できることが分かる。また、本発明の電着塗料は、耐部分放電性に優れた絶縁被膜を形成できることも分かる。
【符号の説明】
【００９０】
１  銅管
２  金属球（２ｍｍφ）
３  被膜
４  ニッケルメッキ処理銅板
５  ステンレス製土台
【図１】
2020059689.tif 000005
【国際調査報告】
2020059689.tif 000006
2020059689.tif 000007
2020059689.tif 000008
2020059689.tif 000009